БЕТОННАЯ СМЕСЬ
CONCRETE MIXTURE

Изобретение относится к промышленности строительных материалов, в частности к производству бетонных стеновых блоков для малоэтажного строительства.
Известна бетонная смесь, включающая мас.%: цемент 21,3-24,2; керамзит 57,6-64,0; керамзитовый песок 8,6-17,8; вспученный перлитовый песок 3,2-4,6; омыленную канифоль 0,001-0,0012; воду [1].
Задача изобретения состоит в повышении морозостойкости изделий, полученных из бетонной смеси.
Технический результат достигается тем, что бетонная смесь, включающая портландцемент, керамзит, керамзитовый песок, воду, дополнительно содержит этилсиликонат натрия или метилсиликонат натрия и нарезанное на отрезки 10-50 мм капроновое волокно при следующем соотношении компонентов, мас.%: портландцемент 23,0-25,0; керамзит фракции 10-20 мм 26,0-30,0; керамзитовый песок 20,0-24,0; этилсиликонат натрия или метилсиликонат натрия 0,08-0,12; нарезанное на отрезки 10-50 мм капроновое волокно 0,4-0,6; вода - остальное.
Составы бетонной смеси приведены в таблице.
Таблица
Компоненты
Содержание, мас.%:
состав №1
состав №2
состав №3
Портландцемент
23,0
24,0
25,0
Керамзит фракции 10-20 мм
30,0
28,0
26,0
Керамзитовый песок
20,0
22,0
24,0
Этилсиликонат натрия
0,12
-
-
Метилсиликонат натрия
-
0,1
0,08
Нарезанное на отрезки 10-50 мм капроновое волокно
0,4
0,5
0,6
Вода
26,48
25,4
24,32
Морозостойкость, циклы
110-120
110-120
110-120
Компоненты дозируют в требуемых количествах. Портландцемент, керамзит (фракция 10-20 мм), керамзитовый песок, нарезанное на отрезки 10-50 мм капроновое волокно, смешивают, добавляют воду, этилсиликонат натрия или метилсиликонат натрия и еще раз смешивают. Приготовленную бетонную смесь укладывают в металлические (предварительно смазанные минеральным маслом) формы и оставляют до затвердевания.
Источник информации
1. А.с. №1276650 СССР, С04В 28/02, 14/18, 1986, бюл. №46.